(57)【要約】【課題】  量産性及び信頼性が良好で高周波特性に優れた微細な導体パターンを有する基板を提供する。【解決手段】  導電性を有する転写用基板としてのステンレス板１にパターンめっき法で所定パターンの導体層３を形成し、前記ステンレス板１との剥離性の良好な接着シートとしてのプリプレグ４を用い、該プリプレグ４に前記導体層３を対向させて、前記ステンレス板１と前記プリプレグ４とを重ねて加圧し、少なくとも片面に表面がほぼ平滑になるように導体層３が埋め込まれた絶縁板を作製し、これら絶縁板同士を別のプリプレグを挟んで積層一体化して基板とする。【選択図】        図１
2004214633.tif 000002
【特許請求の範囲】
【請求項１】
絶縁板の少なくとも片面に表面がほぼ平滑になるように導体パターンが埋め込まれ、前記絶縁板同士を接着シートを挟んで積層一体化したことを特徴とする基板。
【請求項２】
前記絶縁板のそれぞれに電極が形成され、該電極同士が前記接着シートを挟んで対向することによりコンデンサを内蔵する請求項１記載の基板。
【請求項３】
前記接着シートが芯材及び／又はフィラーを含んでいる請求項１又は２記載の基板。
【請求項４】
前記接着シートの主材質が１ＧＨｚでのＱ＞１００の有機材料である請求項１，２又は３記載の基板。
【請求項５】
前記接着シートの主材質がビニルベンジル樹脂である請求項１，２，３又は４記載の基板。
【請求項６】
前記導体パターンが塩素濃度３０ｐｐｍ以下の銅である請求項１，２，３，４又は５記載の基板。
【請求項７】
導電性を有する転写用基板にパターンめっき法で導体パターンを形成する導体パターン形成工程と、
前記転写用基板との剥離性の良好な接着シートを用い、前記接着シートに前記導体パターンを対向させて、前記転写用基板と前記接着シートとを重ねて加圧する加圧処理工程とを備えることを特徴とする基板の製造方法。
【請求項８】
導電性を有する転写用基板にパターンめっき法で導体パターンを形成する導体パターン形成工程と、
前記転写用基板との剥離性の良好な接着シートを用い、前記接着シートに前記導体パターンを対向させて、前記転写用基板と前記接着シートとを重ねて加圧する加圧処理工程と、
前記加圧処理工程後に得られた、導体パターンが転写により表面に埋め込まれてなる接着シート同士を別の接着シートを挟んで積層加圧する積層工程とを備えることを特徴とする基板の製造方法。
【請求項９】
前記導体パターンが転写により表面に埋め込まれてなる接着シートは、前記別の接着シートを挟んで対向する電極を有することでコンデンサを内蔵する請求項８記載の基板の製造方法。
【請求項１０】
前記転写用基板の表面粗さがＲmax＝０.２〜２μｍである請求項７，８又は９記載の基板の製造方法。
【請求項１１】
前記転写用基板がステンレス板である請求項７，８，９又は１０記載の基板の製造方法。
【発明の詳細な説明】
【技術分野】
【０００１】
本発明は、種々の電子機器に使用される基板及びその製造方法に係り、とくに携帯電話用パワーアンプモジュール等の高周波用の微細パターン基板に用いて好適な基板及びその製造方法に関する。
【背景技術】
【０００２】
従来、この種の基板の製造に際し、導体パターンの形成方法として、以下に列挙する方法が知られている。
【０００３】
(1)  サブトラクティブ法
導体層上に配線パターンに対応したレジスト層を形成し、レジスト層で被覆されていない導体層をエッチングにより除去する方法であり、プリント配線基板の製法で最も一般的な方法である。
【０００４】
(2)  セミアディティブ法に基づくビルドアップ法
下地導体層上にレジスト層を形成して、配線パターンに対応した下地導体層部分を露出させ、電気めっきにより導体層を所望の厚さに形成後、不要な下地導体層部分を除去する方法である。
【０００５】
(3)  単板法
平滑な転写用基板としてのステンレス基板の全面に下地銅めっき後、パターンめっきで配線を形成し、その後、レジストを剥離し、続けて表面のみに粗い銅めっきを薄く形成し、その後プレス加工で樹脂層形成を行い、ステンレス基板を剥離後に不要な下地銅めっき部分をクイックエッチングで除去する方法である（下記特許文献１参照）。
【０００６】
(4)  レジスト画像を電子写真法で作製したフルアディティブ法
導電性基板上に、光導電層を設けてレジスト画像を電子写真法で形成するものである（下記特許文献２参照）。
【０００７】
(5)  鏡面研磨した転写用基板を用いたフルアディティブ法
表面粗度の最大高さ（Ｒmax）が０.１μｍ以下となるように鏡面研磨した導電性基板上に、レジストパターンを形成し、導体パターンをめっき形成する（下記特許文献３参照）。
【０００８】
【特許文献１】特開平５−３７１５７号公報
【特許文献２】特開平７−１６２１３０号公報
【特許文献３】特許第３１７９５２４号公報
【０００９】
また、多層基板の構成方法及びコンデンサの形成方法については、上記(1)，(2)の方法で電極パターンを２枚形成し、プリプレグを挟んでプレスを行う方法が知られている。
【００１０】
導体パターンの形成方法について、上記従来技術では以下の問題がある。
【００１１】
(1)  サブトラクティブ法
ａ．量産性には富むが、パターン精度が悪い。
ｂ．樹脂基板が直接塩素に富むエッチング液に浸漬されるので、電解液が樹脂上又はその内部に残留する場合があり、信頼性に問題がある。
【００１２】
(2)  セミアディティブ法に基づくビルドアップ法
ａ．サブトラクティブ法に比べるとパターン精度は良いが、クイックエッチング時に配線パターンも同時にエッチングされるのでフルアディティブ法に比べると精度は劣る。
ｂ．上記と同じ理由で信頼性に問題がある。
ｃ．下地の無電解銅めっき工程で樹脂上にパラジウムを付着させており、クイックエッチング後もその一部が残留しており、信頼性に支障を来す場合がある。
【００１３】
(3)  単板法
ａ．工程が長い。
ｂ．サブトラクティブ法、セミアディティブ法と比較するとパターン精度は高くできる可能性があるが、クイックエッチング時にパターンの高さ精度が落ちるので、フルアディティブ法の場合と比較すると精度は悪い。
ｃ．一般的に粗化が不十分でパターンのピール強度が弱い。
ｄ．層間絶縁樹脂がエポキシ等であって、銅の導体パターンそのものとある程度密着性を確保できる場合は、上記の問題点がある程度カバー出来るが、高周波用の高機能材料の場合は一般的に銅との密着性は弱く、上記の問題が顕著になる。
【００１４】
(4)  レジスト画像を電子写真法で作製したフルアディティブ法
導電性基板上に光導電層を設ける必要があり、また、現像に際してトナーが必要であり、光導電層とトナーをレジスト化する工程もあるため、製造工程が多く、複雑化するきらいがある。
【００１５】
(5)  鏡面研磨した転写用基板を用いたフルアディティブ法
転写用基板が鏡面であると、現像時にレジストパターンの一部が剥離することがある。特に２０μｍ以下のファインパターンで剥離は多発する。この傾向はレジストとしてドライフィルムを使用した場合に顕著であるが、液状レジストの場合でも部分的に発生する。また、同様の理由で転写用基板に適度の凹凸がないとめっきで形成された導体パターンが処理中に剥離する。さらに、導体パターンの粗化処理がなされていないと、相手側がプリプレグの場合、導体パターンとプリプレグ樹脂との密着性が不十分となり、転写用基板剥離時に導体パターンが転写用基板側に付いたままとなってパターン不良が発生する。これらの理由により、鏡面の転写用基板を用いる製法は、歩留まりが悪くなる傾向がある。
【００１６】
多層基板の形成方法については、上記従来技術では電極の厚さ分の凹凸が表面にあるので、電極パターンの粗密によって絶縁層の厚さにばらつきが生じる。また凹凸を完全に樹脂で埋めるためにプレス圧を上げるので粘度低下時の樹脂の流動が大きくなり、絶縁層の厚さの制御が難しい。このために絶縁層の薄型化が困難である。コンデンサを構成する場合は、これに伴い、容量のバラツキが広がり、また一部電極間距離の小さい部分が出来るので耐圧が落ちる。
【発明の開示】
【発明が解決しようとする課題】
【００１７】
本発明の第１の目的は、上記の点に鑑み、量産性及び信頼性が良好で高周波特性に優れた微細（ファイン）な導体パターンを有する基板及びその製造方法を提供することにある。
【００１８】
本発明の第２の目的は、量産性及び信頼性に優れた多層基板であって、薄い高精度の層間絶縁層を有する基板及びその製造方法を提供することにある。
【００１９】
本発明の第３の目的は、量産性及び信頼性が良好で大容量かつ狭公差のコンデンサの内蔵が可能な基板及びその製造方法を提供することにある。
【００２０】
本発明のその他の目的や新規な特徴は後述の実施の形態において明らかにする。
【課題を解決するための手段】
【００２１】
上記目的を達成するために、本願請求項１の発明に係る基板は、絶縁板の少なくとも片面に表面がほぼ平滑になるように導体パターンが埋め込まれ、前記絶縁板同士を接着シートを挟んで積層一体化したことを特徴としている。
【００２２】
本願請求項２の発明に係る基板は、前記絶縁板のそれぞれに電極が形成され、該電極同士が前記接着シートを挟んで対向することによりコンデンサを内蔵することを特徴としている。
【００２３】
本願請求項３の発明に係る基板は、請求項１又は２において、前記接着シートが芯材及び／又はフィラーを含んでいることを特徴としている。
【００２４】
本願請求項４の発明に係る基板は、請求項１，２又は３において、前記接着シートの主材質が１ＧＨｚでのＱ＞１００の有機材料であることを特徴としている。
【００２５】
本願請求項５の発明に係る基板は、請求項１，２，３又は４において、前記接着シートの主材質がビニルベンジル樹脂であることを特徴としている。
【００２６】
本願請求項６の発明に係る基板は、請求項１，２，３，４又は５において、前記導体パターンが塩素濃度３０ｐｐｍ以下の銅であることを特徴としている。
【００２７】
本願請求項７の発明に係る基板の製造方法は、導電性を有する転写用基板にパターンめっき法で導体パターンを形成する導体パターン形成工程と、
前記転写用基板との剥離性の良好な接着シートを用い、前記接着シートに前記導体パターンを対向させて、前記転写用基板と前記接着シートとを重ねて加圧する加圧処理工程とを備えることを特徴としている。
【００２８】
本願請求項８の発明に係る基板の製造方法は、導電性を有する転写用基板にパターンめっき法で導体パターンを形成する導体パターン形成工程と、
前記転写用基板との剥離性の良好な接着シートを用い、前記接着シートに前記導体パターンを対向させて、前記転写用基板と前記接着シートとを重ねて加圧する加圧処理工程と、
前記加圧処理工程後に得られた、導体パターンが転写により表面に埋め込まれてなる接着シート同士を別の接着シートを挟んで積層加圧する積層工程とを備えることを特徴としている。
【００２９】
本願請求項９の発明に係る基板の製造方法は、請求項８において、前記導体パターンが転写により表面に埋め込まれてなる接着シートは、前記別の接着シートを挟んで対向する電極を有することでコンデンサを内蔵することを特徴としている。
【００３０】
本願請求項１０の発明に係る基板の製造方法は、請求項７，８又は９において、前記転写用基板の表面粗さがＲmax＝０.２〜２μｍであることを特徴としている。
【００３１】
本願請求項１１の発明に係る基板の製造方法は、請求項７，８，９又は１０において、前記転写用基板がステンレス板であることを特徴としている。
【発明の効果】
【００３２】
本発明に係る基板は、絶縁板の少なくとも片面に、表面がほぼ平滑になるように導体パターンが埋め込まれ、前記絶縁板同士を接着シートを挟んで積層一体化したものであり、本発明によれば、薄く、かつ厚み精度の良好な多層基板を容易に形成できる。尚、この効果は、層間絶縁層となる接着シートの厚さが４０μｍ以下、さらに好ましくは２０μｍ以下である場合に顕著である。また、量産性及び信頼性に優れた多層基板を得ることができる。
【００３３】
本発明に係る基板の製造方法は、導電性を有する転写用基板にパターンめっき法で導体パターンを形成する導体パターン形成工程と、前記転写用基板との剥離性の良好な接着シートを用い、前記接着シートに前記導体パターンを対向させて、前記転写用基板と前記接着シートとを重ねて加圧する加圧処理工程とを備えるので、少なくとも片面に表面がほぼ平滑になるように導体パターンが埋め込まれている基板を、歩留まり及び量産性良く作製できる。また、ライン幅及びライン間隔が５μｍ程度のファインパターンも容易に形成できる。
【００３４】
また、導体パターンの高さが高いほど接着シートと導体パターンとの接触面積が大きくなり、転写用基板とのそれは一定なので、転写は容易になり、高アスペクトかつファインの配線パターンが容易に形成できる。
【００３５】
また、下地導体層をめっきで形成する工程やエッチングで除去する工程を有しないため、それらに伴う信頼性の問題が無く、高信頼性である。
【００３６】
さらに、高周波特性の優れた接着シートをも使用可能として高周波特性に優れた基板を実現できる。
【００３７】
また、導体パターンが転写により表面に埋め込まれてなる接着シート同士を、別の高誘電率フィラーを混ぜた接着シートを挟んで積層加圧する構成とした場合、大容量コンデンサの内蔵も可能となる。
【発明を実施するための最良の形態】
【００３８】
以下、本発明を実施するための最良の形態として、基板及びその製造方法の実施の形態を図面に従って説明する。
【００３９】
各実施の形態の具体的な説明に先立って、「接着シート」について簡単に説明する。この接着シートは溶剤とバインダーとからなり、溶剤が完全に飛散せず粘度の高い状態（一般にＢステージ（ゲル状乃至半固体状態）と言われる）あるいは溶剤を完全に飛散させた状態のシート状物を言う。バインダーは熱硬化性あるいは熱可塑性の樹脂である。このシート状物中にクロス等の芯材を含む場合（一般にプリプレグと言われている）やフィラーを含む場合がある。
【００４０】
図１は本発明に係る基板及びその製造方法の第１の実施の形態であって、配線パターンやコイルパターンを形成する場合を示す。
【００４１】
この図において、図１（Ａ）〜（Ｅ）は導体パターン形成工程を示すものであり、同図（Ａ）は導電性転写用基板としてのステンレス板１（例えば厚み０.１mmの３０４ＴＨＡ材）を示す。前記転写用基板としてのステンレス板は適度の粗さを有することが望ましく、その表面粗さはＲmax＝０．２〜２μｍの範囲であることが特に好ましい。Ｒmaxが０.２μｍ未満ではレジスト及び導体パターンとステンレス板１との密着性が不十分となり剥離し易くなるため好ましくない。また、Ｒmaxが２μｍを超えると、導体パターンの膜厚のばらつきに影響し、また高周波用に用いる場合は導体損失が増大するので好ましくない。なお、ステンレス板１の表面は銅との剥離性を確保するために不動態化処理で不動態膜を形成するのが好ましい。
【００４２】
図１（Ａ）のステンレス板１の片面に同図（Ｂ）のようにフォトレジストとしてのドライフィルム２Ａをラミネートし、フォトリソグラフィー処理（露光、現像処理）により、同図（Ｃ）のように所要の配線パターンやコイルパターンがステンレス板１の露出部分となるようにレジスト層２を形成することで、配線パターンやコイルパターンの逆パターンとなったレジストパターンを形成する（レジストパターン形成工程）。前記ステンレス板１の露出部分（導体ラインとなる部分）とレジストパターン幅（導体ライン間のスペースとなる部分）の最小値は５〜１０μｍ程度である。その後、図１（Ｄ）のように、前記ステンレス板１の露出部分に電気めっき処理として光沢硫酸銅めっきにより所要高さの導体層３を形成し、レジスト剥離液として、５０℃の水酸化ナトリウム５％溶液を用い、ステンレス板１のレジスト層面にスプレーしてレジスト層２を剥離、除去する。これにより図１（Ｅ）のように、所定の配線パターンやコイルパターンを構成する導体層３からなる導体パターンが得られる。
【００４３】
図１（Ｆ）の導体パターン粗化工程では、次亜塩素酸ナトリウムによる黒化処理、蟻酸系処理液による処理（例えばメック社のＣＺ処理）、硫酸過水系の処理（例えば日本マクダーミッド社のＭＢ処理）等が使用される。硫酸過水系の処理は処理液を塩素フリー化出来るので、信頼性上好ましい。黒化処理の場合は処理液そのものの中に、またＣＺ処理では後処理に塩酸を用いるので好ましくない。またここで導体層３の上面、両側面の３面が粗化されるが、ステンレス板は粗化されない。このように転写用基板にステンレスを用いると導体パターンのみを粗化処理出来る処理液が多数選択出来るので好ましい。
【００４４】
転写工程は、図１（Ｇ）のプレス工程（加圧処理工程）と同図（Ｈ）の転写用基板剥離工程からなり、図１（Ｇ）のプレス工程では、薄型クロス入りプリプレグ４（芯材入り接着シート）を用い、その両側に表面粗化後の導体パターン３を有するステンレス板１を該導体パターン同士を対向させて重ね合わせ（ステンレス板間にプリプレグを挟み）、プレスする。この結果、上面及び両側面が粗化された導体層３からなる導体パターンがプリプレグ４の表面に転写により埋め込まれる。プレスにはボイドの発生を防止する為に、真空プレスを用いるのが好ましい。また、ビニルベンジル樹脂のように高温の空気中で劣化する材料をシート材に用いる場合はさらに真空プレスを用いることが好ましい。前記プリプレグ４としては、１ＧＨｚでのＱ＞１００の有機材料を主材質（つまり、芯材及びフィラー以外の材質）とするものが高周波特性を良好にする上で望ましく、例えば、芯材としての薄型クロスにビニルベンジル樹脂を含浸させたもの等、ビニルベンジル樹脂を主材質とするものであるとステンレス板１等の金属板に対して剥離性が良いので好ましい。なお、芯材入りのプリプレグ４の代わりに、芯材の無い接着シートを使用してもよい。また、芯材の代わりに、又は芯材と共に、線膨張係数の調整の為のフィラーを混入した接着シートや、高誘電率フィラーを混入して誘電率の増大を図った接着シートを使用してもよい。また、前記プリプレグ４がビニルベンジル樹脂を主材質とする場合、プレス圧力は３Ｍｐａ、プレス温度は時間の経過ととともに昇温させて２００℃程度にして加熱硬化させている。
【００４５】
その後、図１（Ｈ）の転写用基板剥離工程にてプリプレグ４（後に硬化して絶縁板となる）の両側のステンレス板１を剥離することで、上面及び両側面が粗化された微細導体パターン（導体層３により配線パターンやコイルパターンを形成したもの）がプリプレグ４の表面に転写により埋め込まれてなる基板が得られる。このとき、基板表面がほぼ平滑になるように導体パターンが埋め込まれている。ここで、ほぼ平滑とは、導体層３の厚さの１／２以下、好ましくは１／３以下、さらに好ましくは１／４以下の段差しか存在しないことを言う。
【００４６】
この第１の実施の形態によれば、次の通りの効果を得ることができる。
【００４７】
(1)  導電性転写用基板としてのステンレス板１上に直接パターンめっきを施して導体層３からなる導体パターンを形成するので下記の特長がある。
ａ．フルアディティブ工法でありパターン精度が良好である。
ｂ．下地めっき工程がないので工程が短くまた部材費も安くてすむ。
ｃ．下地めっき工程がないのでパラジウムの残留がなく高信頼性である。なお、この点についてはスパッター又は蒸着法で形成しても改善出来るがコストアップになる。
ｄ．ステンレス板の表面粗さがＲmax＝０.２〜２μｍであるため、レジストパターン及び導体パターンとステンレス板との適度の密着性を確保でき、製造工程においてレジストや導体パターンの剥離が発生せず、歩留まり向上が可能である。
【００４８】
(2)  レジスト層２の剥離後、導体層３からなる導体パターンの３面（上面及び両方の側面）を粗化した後に転写を行うので下記の特長がある。
ａ．プリプレグ４と導体パターンとの密着強度が高く、転写時に不良が発生しにくい。
ｂ．特にハイアスペクトパターンの場合に上記の効果が顕著である。
ｃ．導体層３の表面の凹凸が微細であり、単板法と比較して樹脂（すなわちプリプレグ４）との密着強度が高く、転写不良が発生しにくい。
【００４９】
(3)  ビニルベンジル樹脂等の金属との剥離性の良好な材質のプリプレグ４をプレスするので、ステンレス板１の剥離が容易である
【００５０】
(4)  その他優れている点
ａ．一般に高周波特性に優れる樹脂は、高Ｑ低誘電率材であり、外殻電子の分極が少なく、反応性に乏しいため、金属との密着性に乏しいが、本発明の工法はアンカー効果が大きいので上記高周波特性に優れる樹脂をプリプレグに用いても転写不良は発生しない。
ｂ．セミアディティブ工法及び単板法と比較してクイックエッチング工程がないので、工程が簡単であり、またエッチング液が直接樹脂に触れないのでプリプレグの樹脂上又は樹脂内部にエッチング液が残ることがなく、信頼性上好ましい。
ｃ．多層に積層する場合、プリプレグとプリプレグ間の密着性の問題も発生するが、転写用基板としてのステンレス板表面が適度の粗さを有しているため、この凹凸が転写時にプリプレグ表面にレプリカとして残るため、この凹凸を利用してプリプレグ間の密着性を確保できる。
【００５１】
(5)  以上のことから、薄く、かつ厚み精度の良好な多層基板を容易に形成できる。尚、この効果は、導体層３がプリプレグ４の表面に転写により埋め込まれてなる基板を、層間絶縁層（例えばクロスレス薄型接着シート）を介して多層に積層するときに、その層間絶縁層の厚さが４０μｍ以下、さらに好ましくは２０μｍ以下である場合に顕著である。また、プリプレグ４の樹脂と導体層３との密着性の増強及び両者と転写用基板（ステンレス板１）との剥離性の確保を同時に実現できるので、歩留まりが高く、また、ライン幅及びライン間隔が５μｍ程度のファインパターンも容易に形成できる。また導体層３の高さが高いほどプリプレグ４の樹脂と導体層３の接触面積が大きくなり、転写用基板とのそれは一定なので、転写は容易になり、高アスペクトかつファインの配線パターンが容易に形成できる。例をあげるとライン幅及びライン間隔＝１〜２０μｍ、好ましくは２〜１０μｍ、導体層のアスペクト比０.５〜５、好ましくは１〜３である。なお、プレス後の樹脂と転写用基板の密着性が大きく、剥離が困難な場合は、転写用基板の全面に金属の薄層を形成し、転写後にこの薄層を除去する。前記金属の薄層の形成方法は電気めっき法、無電解めっき法、スパッター、蒸着等のドライ形成法等が挙げられる。この中でも転写用基板との剥離性、及び量産性を考慮すると、電気めっき法が好ましい。前記金属の薄層の種類は銅、ニッケル、チタン、クロム、錫、鉛、及びこれらの合金が挙げられるが、導体層パターンの精度を考えると、銅と選択エッチング出来る金属、例えば錫、鉛、及びこれらの合金が好ましい。転写後の前記金属の薄層の除去方法は、研磨、ブラスト、ドライエッチング、ウェットエッチング等が挙げられる。この中でも、ウェットエッチングで導体層と選択的にエッチングするのが精度及び量産性を考慮すると好ましい。この場合、先に述べたように、導体層と選択エッチング出来る金属で前記薄層を形成する必要がある。
【００５２】
図２は本発明に係る基板及びその製造方法の第２の実施の形態であって、コンデンサ層を形成する場合を示す。この場合、第１の実施の形態と同様にして、ステンレス板上にコンデンサ電極１０となる所要面積の導体層を形成しかつ３面（上面及び両方の側面）を粗化したものを一対用意する。そして、薄型クロス（芯材）入りプリプレグ１１を用い、その両側に表面粗化後のコンデンサ電極１０を有するステンレス板を該コンデンサ電極１０同士を対向させて重ね合わせ（ステンレス板間にプリプレグを挟み）、加圧処理（プレス）する（必要に応じ加熱を併用する場合あり）。この結果、上面及び両側面が粗化されたコンデンサ電極１０が相互に対向してプリプレグ１１の表面に転写により埋め込まれてなるコンデンサ層が得られる。
【００５３】
前記薄型クロス入りプリプレグ１１としては、主材質が高Ｑ樹脂であることが好ましいが、高誘電率フィラーを混入したビニルベンジル樹脂（Ｑ＝約５００）を使用することもできる。プリプレグ１１の厚さは例えば６０μｍであり、対向するコンデンサ電極１０の間隔は２０μｍ程度とする。
【００５４】
この第２の実施の形態においても、第１の実施の形態と同様の作用効果を得ることができる。但し、プリプレグ１１の表面にコンデンサ電極１０の厚さ分の凹凸があるので、コンデンサ電極１０の粗密によってプリプレグ１１の厚さにばらつきを生じ、最も薄い部分から絶縁不良等の不具合が発生するので、薄型化が困難である。
【００５５】
図３は本発明に係る基板及びその製造方法の第３の実施の形態であって、狭公差大容量コンデンサ層を形成する場合を示す。この場合、第１の実施の形態と同様にして、プリプレグ４の片面にコンデンサ電極１０となる所要面積の導体層を転写したものを一対用意する。そして、厚み１０μｍ程度の高誘電率フィラー（例えば、比誘電率が９０程度のＢａ−Ｔｉ−Ｎｂ系セラミック）を混ぜたクロスレスの薄型接着シート２０を層間絶縁層として用い、その両側にコンデンサ電極１０を有するプリプレグ４を、該コンデンサ電極１０同士を対向させて重ね合わせ、プレスする。この結果、コンデンサ電極１０が高誘電率フィラーを混ぜた層間薄型接着シート２０を挟んで対向するコンデンサ層が得られる。前記薄型接着シート２０はコンデンサ電極となる導体層の厚さの１０倍以下、好ましくは５倍以下、さらに好ましくは３倍以下、最も好ましくは２倍以下であり、薄型化にするほど静電容量の増大効果が顕著である。なお、前記プリプレグ４がビニルベンジル樹脂を主材質とする場合、プレス圧力は３Ｍｐａ、プレス温度は時間の経過ととともに昇温させて２００℃程度にして加熱硬化させている。
【００５６】
なお、各プリプレグ４のコンデンサ電極１０とは反対側の面には（さらに必要ならばコンデンサ電極１０側の面にも）、第１の実施の形態と同様の配線パターンやコイルパターンとなる導体層３を転写により設けてあってもよい。
【００５７】
この第３の実施の形態の場合、コンデンサ電極１０の電極パターンに凹凸がない。このために凹部に流れ込む樹脂量の違いによる厚さのバラツキが無く、また凹凸がないことからプレス圧を小さく設定出来、これに伴い軟化時の樹脂の流動が小さくなり、膜厚のバラツキが少ないので、プレス後の高誘電率層、つまり薄型接着シート２０の厚さの精度が良好であり、狭公差、大容量コンデンサの内蔵が可能となる。また、コンデンサ電極１０の周囲の樹脂部にエッチング液成分の残留がないので高信頼性である。
【００５８】
上記各実施の形態では、転写用基板としてステンレス板を例示したが、チタン、タングステン、タンタル、鉄、アルミ、ニッケル等の表面に不動態膜（多孔質の酸化膜）が形成されやすい金属であれば使用可能である。
【００５９】
プリプレグの主材質は、高周波特性を考慮して１ＧＨｚにおいてＱ＞１００の有機材料が好ましく、例示したビニルベンジル樹脂（Ｑ＝２００〜２５０）の他、高周波用ＢＴレジン（Ｑ＝１５０〜５００）等の樹脂も使用可能であり、転写用基板に対する剥離性を確保できれば熱硬化性樹脂又は熱可塑性樹脂を用いることが出来る。ここで、機械的強度を重視する場合はガラスクロス、アラミド不織布、フッ素樹脂（商品名：テフロン）多孔質シート等の芯材を用いることが出来る。熱硬化性樹脂においては、クラックの生じる場合があるが、こういう時は芯材を用いる構成は特に有効である。
【００６０】
プリプレグに転写する導体パターンはプリプレグ片面のみでも良い。この場合導体パターンのない面はプレス時に離型フィルム等で覆うことが好ましい。
【００６１】
導体パターン表面の粗化には例えばシプレイファーイースト社製のプロボンド８０のような黒化処理、メック社のＣＺ処理（蟻酸による表面の粗化）、日本マクダーミッド社のマルチボンド処理（硫酸過水系のエッチング液による粗化）等が好しく用いられる。塩素フリー化できる点で硫酸過水系のエッチング液による粗化が好ましい。
【００６２】
転写用基板上のパターニングにはドライフィルム、液状レジスト等が好ましく用いられる。
【００６３】
導体パターンに用いる金属はＣｕ，Ａｌ，Ｎｉ，Ａｕ，Ａｇ，Ｐｔ，Ｓｎ，Ｐｂ等が用いられる。この内でもＣｕが抵抗率が低いこと、耐マイグレーション性が良いこと、及びコストが安いので好ましい。また、導体パターンにＣｕを使用する場合は、塩素濃度３０ｐｐｍ以下とすることが、信頼性を向上させる上で望ましい。
【００６４】
以下、本発明に係る基板及びその製造方法を実施例で詳述する。
【実施例１】
【００６５】
０.１mm厚のステンレス板（ＳＵＳ３０４テンションアニール材）で表面粗さＲmaxが０.２，０.５，１.０，２.０，４.０のものを用意した。ファインパターン（ライン幅及びライン間隔が５μｍ）の場合、Ｒmax＝４.０ではレジストパターン精度の点で若干の不具合を生じた。そこで、０.１mm厚のステンレス板（ＳＵＳ３０４テンションアニール材）でＲmax＝１.０μｍのものを選択し、そのステンレス板の表面を不動態化処理し、１００mm角のサイズに切り出して転写用基板とした。その上に厚さ２９μｍのフォトレジストとしてのドライフィルムを貼り付け、露光現像することで幅３０μｍのステンレス面が露出したスパイラルパターン及びミアンダパターンを９０mm角の領域全体に配置した。
【００６６】
次に、前記パターンのある面に光沢硫酸銅めっきで厚さ３０μｍの銅の導体パターンを形成した。硫酸銅めっき液の組成は硫酸銅五水塩２００ｇ／リットル、硫酸１００ｇ／リットル、塩素６０ｍｇ／リットルであり、光沢剤が適量添加されている。次に水酸化ナトリウム５％液を５０℃に加温して導体パターン側の表面に０.１５ＭＰａの圧力でスプレーしてレジストパターンを剥離した。
【００６７】
その後、銅の導体パターン表面にＭＢ処理（粗化処理）を施した。導体パターン付きのステンレス板をコンベクションオーブンで１００℃、３０分乾燥した後に、１００μｍ厚のクロス入りビニルベンジル樹脂（Ｑ＝２３０）プリプレグをパターン面に配置して、真空プレスにて加圧処理を行った。その後にステンレス板を剥離した。ステンレス板は容易に剥離でき、また全ての導体パターンはプリプレグに転写されており、転写不良の発生はなかった。転写後のパターン形状を図４のプリプレグ断面写真図に示す。ファインパターン（ライン幅５μｍ、ライン間隔５μｍ）が高精度にプリプレグのビニルベンジル樹脂層に転写されていることが分かる。
【００６８】
比較例１
上記実施例１のＲmax＝０.２〜２μｍのステンレス板の代わりに、鏡面研磨した０.１mm厚のステンレス板（ＳＵＳ３０４テンションアニール材でＲmax＝０.１μｍ以下）を使用して実施例１と同じ処理を行った。この場合、レジストパターン現像時に大半のパターンが剥離して工程の続行が不可能であった。
【００６９】
比較例２
上記実施例１のビニルベンジル樹脂プリプレグの代わりに、プリプレグとして０.１mm厚のＦＲ４材（ガラス基材のエポキシ樹脂プリプレグ）を用いて、上記実施例１と同じ処理を行った。この場合、プレス後にステンレス板とプリプレグ樹脂との密着性が強く、剥離不可能であった。
【実施例２】
【００７０】
上記実施例１と同様の方法で、４.５×３.２mmのコンデンサ電極となる導体パターンをステンレス板（Ｒmax＝０.５μｍ）に形成したものを２枚作製した。一方、ビニルベンジル樹脂に高誘電率フィラー（例えば、Ｂｉ２Ｏ３−ＢａＯ−Ｎｄ２Ｏ３−ＴｉＯ２系セラミックで比誘電率９０程度のもの）を４０体積％混ぜて、これを乾燥後の厚さが１０μｍになるようにしてＰＥＴフィルム上に形成した。このＰＥＴフィルム上に形成された高誘電率フィラー含有樹脂層（プリプレグとして機能する）を片方のコンデンサ電極に貼り付けてＰＥＴフィルムを剥離した後に、もう一方のコンデンサ電極をかぶせてプレスした。硬化後の高誘電率フィラー含有樹脂層の厚さ精度は良好な値を示し、耐湿負荷等の信頼性試験も良好な結果を示した。
【実施例３】
【００７１】
表面を不動態化処理した、厚さ１００μｍのステンレス板（Ｒmax＝０.２μｍ）上に図５のような一対の櫛形電極レジストパターン（櫛形電極となる部分にステンレスが露出したパターン）を標準的なフォトリソグラフィー技術で形成した。レジストは液状ポジレジストを使用し、レジストの厚さは１２μｍである。また、電極の櫛形部のライン幅及びライン間隔は５μｍである。次に、ピロリン酸銅めっきで厚さ１０μｍの電極導体パターンを形成した。次に、フォトレジストを剥離して、ＭＢ処理（粗化処理）後、ガラスクロス入りのビニルベンジル樹脂プリプレグ（１５０μｍ厚）に転写した。プリプレグには平均粒径２μｍの球状シリカフィラーが３０体積％入っている。電極の銅中の塩素濃度は１０ｐｐｍであった。電極間抵抗は試験前１０１１Ω以上（メータ測定領域以上）であった。
【００７２】
その後、一対の櫛形電極間に１０Ｖの電圧を印加して温度８５℃、湿度８５％の雰囲気に１０００時間放置して電極間の抵抗の変化を調査した。試験後も抵抗は１０１１Ω以上をキープした。尚、判定基準として１×１０９Ω以上を合格とした。
【００７３】
比較例３
実施例３と同様の実験を、電極めっきを硫酸銅めっきに変更して行った。硫酸銅めっき液中の濃度を変化させ、めっき後の電極の塩素濃度が３７ｐｐｍのサンプルと６２ｐｐｍのサンプルを作成し、実施例３と同様の信頼性試験を実施した。試験前の電極間の抵抗は１０１１Ω以上であったが、試験後の電極間の抵抗は銅中の塩素濃度が３７ｐｐｍのものが２×１０８Ω、６２ｐｐｍのものが３×１０７Ωであった。このように電極に塩素が含まれていると耐湿負荷試験によって絶縁抵抗が低下することが分かる。
【００７４】
比較例４
実施例３と同様形状の電極導体パターンを厚さ１５０μｍのガラスクロス入りビニルベンジル樹脂基板上に形成した。このビニルベンジル樹脂基板の樹脂層には平均粒径２μｍの球状シリカフィラーが入っている。電極導体パターンはこの基板の全面にチタン１００Å（オングストローム）、銅１０００Åの下地金属膜をスパッタリング法で形成し、この上に上記実施例３と同様の方法（櫛形電極レジストパターン形成後、銅めっき）で銅パターンを形成した。但し、この場合硫酸銅めっきを使用している。その後、イオンミリングで不要な部分の下地金属膜を除去して、上記実施例３と同様の試験を行った。試験前の抵抗は１０１１Ωであったが、試験後の抵抗は５×１０７Ωに低下した。
【００７５】
以上本発明の実施の形態及び実施例について説明してきたが、本発明はこれに限定されることなく請求項の記載の範囲内において各種の変形、変更が可能なことは当業者には自明であろう。
【図面の簡単な説明】
【００７６】
【図１】本発明の第１の実施の形態を示す説明図である。
【図２】本発明の第２の実施の形態を示す断面図である。
【図３】本発明の第３の実施の形態を示す断面図である。
【図４】実施例１における転写後の導体パターン形状を示すプリプレグ断面写真図である。
【図５】実施例３及び比較例３で形成する一対の櫛形電極の例を示す平面図である。
【符号の説明】
【００７７】
１  ステンレス板
２  レジスト層
３  導体層
４，１１  プリプレグ
１０  コンデンサ電極
２０  薄型接着シート
【図１】
2004214633.tif 000003
【図２】
2004214633.tif 000004
【図３】
2004214633.tif 000005
【図４】
2004214633.tif 000006
【図５】
2004214633.tif 000007